(57)【要約】      （修正有）【課題】電極合剤塗料塗布、乾燥後の電極板のプレス工程、電極群の捲回工程での電極板の電池合剤脱落および切れを抑止することができる非水系二次電池用極板を提供する。【解決手段】非水系二次電池の電極合剤塗料を集電体１の上に間欠塗布する際に、非水系二次電池の電極合剤塗料の間欠塗布乾燥後の正極活物質合剤層および／または負極活物質合剤層における始端部の厚みＴ２を前記正極活物質合剤層および／または負極活物質合剤層における塗布部全体の厚みＴに対して０．９７Ｔ〜１．０３Ｔとする。【選択図】図１
2008243658.tif 000002
【特許請求の範囲】
【請求項１】
正極集電体の長手方向に未塗布部を設けることで、少なくとも複合リチウム酸化物を活物質として含む正極活物質合剤層を幅方向に間欠的に塗布形成した正極板、または負極集電体の長手方向に未塗工部を設けることで、少なくともリチウムを保持しうる材料を活物質として含む負極活物質合剤層を設けた負極板からなる非水系二次電池用電極板であって、塗布乾燥後の正極活物質合剤層および／または負極活物質合剤層における始端部の厚みを前記正極活物質合剤層および／または負極活物質合剤層における塗布部全体の厚みＴに対して０．９７Ｔ〜１．０３Ｔとしたことを特徴とする非水系二次電池用電極板。
【請求項２】
正極集電体の長手方向に未塗布部を設けることで、少なくとも複合リチウム酸化物を活物質として含む正極活物質合剤層を幅方向に間欠的に塗布形成した正極板と、負極集電体の長手方向に未塗工部を設けることで、少なくともリチウムを保持しうる材料を活物質として含む負極活物質合剤層を設けた負極板と、セパレータと、非水溶媒からなる電解液により構成される非水系二次電池であって、塗布乾燥後の正極活物質合剤層および／または負極活物質合剤層における始端部の厚みが前記正極活物質合剤層および／または負極活物質合剤層における塗布部全体の厚みＴに対して０．９７Ｔ〜１．０３Ｔである前記正極板と負極板の少なくともいずれか一方を用いたことを特徴とする非水系二次電池。
【請求項３】
連続走行する集電体上にダイコーターを用いて電極合剤塗料を間欠的に塗布する非水系二次電池用電極板の製造方法であって、塗布停止時と同時に前記ダイコーター内部に充填された前記電極合剤塗料にかかる圧力を減少させる第一の動作、前記第一の動作に次いで塗布再開時には前記電極合剤塗料の吐出圧力を減少させる第二の動作を行うことにより塗布乾燥後の正極活物質合剤層および／または負極活物質合剤層における始端部の厚みが前記正極活物質合剤層および／または負極活物質合剤層における塗布部全体の厚みＴに対して０．９７Ｔ〜１．０３Ｔであることを特徴とする非水系二次電池用電極板の製造方法。
【請求項４】
集電体を連続走行させるロールと、前記集電体上に電極合剤塗料を塗布するダイコーターと、前記ダイコーターに前記電極合剤塗料を間欠的に供給する三方弁を備え、前記三方弁は塗布停止時に前記ダイコーターへの前記電極合剤塗料の流れを遮断し前記ダイコーター以外の配管に導き塗布再開時には前記電極合剤塗料の流れを前記ダイコーター内部へ開放することで前記集電体に前記電極合剤塗料を間欠的に塗布する非水系二次電池用電極板の製造装置であって、塗布停止時に前記ダイコーター内部および吐出部先端の前記電極合剤塗料を吸引する吸引ポンプ、および塗布再開時に前記電極合剤塗料を前記ダイコーター内部へ吐出する液送ポンプと吸引された前記電極合剤塗料を前記ダイコーター以外の配管に導く前記吸引ポンプを具備したことにより塗布乾燥後の正極活物質合剤層および／または負極活物質合剤層における始端部の厚みが前記正極活物質合剤層および／または負極活物質合剤層における塗布部全体の厚みＴに対して０．９７Ｔ〜１．０３Ｔであることを特徴とする非水系二次電池用電極板の製造装置。
【請求項５】
塗布停止時に前記ダイコーターに設けた吸引ポンプにより前記ダイコーター以外の配管に導かれた前記電極合剤塗料を塗料タンクに回収し再利用することを特徴とする請求項４記載の非水系二次電池用電極板の製造装置。
【発明の詳細な説明】
【技術分野】
【０００１】
本発明は、リチウムイオン電池に代表される非水系二次電池に関し、特に非水系二次電池用電極板およびこれを用いた非水系二次電池とその製造方法およびその製造装置に関するものである。
【背景技術】
【０００２】
近年、携帯用電子機器の電源として利用が広がっているリチウム二次電池は、負極にリチウムの吸蔵および放出が可能な炭素質材料等を用い、正極にＬｉＣｏＯ2等の遷移金属とリチウムの複合酸化物を活物質として用いており、これによって、高電位で高放電容量のリチウム二次電池を実現している。しかし、近年の電子機器および通信機器の多機能化に伴って、更なるリチウム二次電池の高容量化が望まれている。
【０００３】
ここで、高容量のリチウム二次電池を実現するための発電要素である電極板としては、正極板および負極板ともに各々の構成材料を塗料化した電極合剤塗料を集電体の上に塗布し乾燥後、プレス等により規定の厚みまで圧縮する方法で生産されている。この際、より多くの活物質を充填してプレスすることにより活物質密度が高くなり、一層の高容量化が可能となる。
【０００４】
この電極合剤塗料を集電体の上に間欠的に塗布するために、図７に示すような間欠塗布方法および間欠塗布装置が提案されている（例えば、特許文献１参照）。
【０００５】
この間欠塗布方法においては、電極合剤塗料４４を間欠的に供給する間欠手段によりダイコーター４１に供給した電極合剤塗料６４を連続走行する集電体４６上に塗布する塗布工程と塗布停止工程からなり、塗布停止時には、このダイコーター４１への電極合剤塗料４４の流れを遮断し、かつダイコーター４１以外の別配管４５に電極合剤塗料４４を導くと同時にダイコーター４１内部のマニホールド４２および吐出先端部４３の電極合剤塗料４４をダイコーター４１内部のマニホールド４２に設けた所定の場所に吸引する。
【０００６】
一方で塗布時にはこのダイコーター４１への電極合剤塗料４４の流れを開放すると同時にダイコーター４１内部マニホールド４２の所定の場所に吸引された電極合剤塗料４４をダイコーター４１内部のマニホールド４２へ戻し電極合剤塗料４４を集電体４６上に間欠的に塗布形成するものである。
【０００７】
また、間欠塗布極板の塗布部始終端の形状を抑制するために、図８に示すような間欠塗布装置が提案されている（例えば、特許文献２参照）。
【０００８】
この間欠塗布装置において、塗料タンク５０に満たされている電極合剤塗料５３は、送液ポンプ５１とダイコーター５４との間には未塗布部を形成する際に使用する三方弁５２により塗布時はダイコーター５４側に、未塗布部形成時には塗料タンク５０側に流路を切替え供給される。
【０００９】
未塗布部を形成する際に三方弁５２の切替え時にダイコーター５４内部および吐出先端部５５の電極合剤塗料５３を吸引しダイコーター５４内部にかかる残圧を除去する装置としてダイコーター５４内部に連通したピストン５７と連結されたサックバック５８が設けられている。
【００１０】
塗布再開時には、このサックバック５８に接続されたピストン５７により引き戻されていた電極合剤塗料５３は再びダイコーター５４へ戻される。この時、弾性体５６はピストン５７が下方に移動する為の抵抗になり、ピストン５７は緩やかに移動する構造となっている。
【特許文献１】特開平８−２２９４８１号公報
【特許文献２】特開２００５−２２２９１１号公報
【発明の開示】
【発明が解決しようとする課題】
【００１１】
しかしながら、図７に示したように電極合剤塗料４４を集電体４６の上に間欠的に塗布する従来技術においては、未塗布部形成時の動作としてダイコーター４１に供給される電極合剤塗料４４の供給を停止すると同時に、ダイコーター４１内部のマニホールド４２および吐出先端部４３にある電極合剤塗料４４を吸引しダイコーター４１内部の圧力を減少させ集電体４６の上に未塗布部を形成する。
【００１２】
塗布再開時には、ダイコーター４１内部への電極合剤塗料４４の供給を開始すると同時に、吸引した電極合剤塗料４４をダイコーター４１内部へ戻し塗布を再開する。この時吸引された電極合剤塗料４４がダイコーター４１内部マニホールド４２に戻され、かつ、電極合剤塗料４４の供給再開によるダイコーター４１内部の圧力上昇のため必要以上の電極合剤塗料４４が塗布開始時にダイコーター４１より吐出される。
【００１３】
このことから図９（ａ）に示すような間欠塗布開始時の電極合剤塗料の盛上り６２は避けられず、塗布、乾燥後にこの電池用極板を所定の厚みにプレス加工する際に図９（ｂ）に示すような電極合剤層の始端部６４が過度に圧縮されるため発生する剥がれや、プレス時に過度に圧縮され、集電体６７の厚みが薄くなったこの部分６６を起点とした電極板の切れ、さらにはプレス後の電極板の厚み精度が出ないといった課題を有していた。
【００１４】
また、この電極板を用いて渦巻状に巻回した電極群の構成時に始端部の合剤が脱落する、電極群の構成時に電極板にかかる張力により電極合剤層の始端部を起点とした電極の切れの発生を防止することが困難であるという課題を有していた。
【００１５】
さらに詳しくは、上述した特許文献２の従来技術では、図８に示したようにサックバック５８により塗布開始時に電極合剤塗料５３のピストン５７の戻りスピードを緩やかにすることで、ダイコーター５４内部へ電極合剤塗料５３を戻す際のダイコーター５４内部の圧力上昇を抑制し、間欠塗布開始時の電極合剤塗料５３の盛り上がりを抑制することは可能であるが、ダイコーター５４内部へ電極合剤塗料５３を戻すので完全に圧力変動を抑止できず、間欠塗布開始時の電極合剤塗料５３の盛り上がりを抑止することは難しい。
【００１６】
本発明は上記従来の課題を鑑みてなされたもので、非水系二次電池用の電極合剤塗料を集電体に間欠塗布する際、塗布停止時にダイコーター内部に連通した孔よりダイコーターに設置した吸引ポンプによりダイコーター内部の電極合剤塗料を吸引し、塗布開始時にはその吸引ポンプよりダイコーター以外の経路に電極合剤塗料を吐出することにより、ダイコーター内部への電極合剤塗料の戻りを無くし圧力上昇を抑止することで、間欠塗布開始時の電極合剤塗料の盛上りを抑止し、プレス工程での電極板の切れ、電極合剤層の脱落を無くし且つ群構成時の電極板切れ、電極合剤層の脱落を抑止するのに最適な非水系二次電池用電極板を提供することを目的としている。
【課題を解決するための手段】
【００１７】
上記従来の課題を解決するために本発明の非水系二次電池用電極板は、正極集電体の長手方向に未塗布部を設けることで、少なくとも複合リチウム酸化物を活物質として含む正
極活物質合剤層を長手方向に間欠的に塗布形成した正極板、または負極集電体の長手方向に未塗工部を設けることで、少なくともリチウムを保持しうる材料を活物質として含む負極活物質合剤層を設けた負極板からなる非水系二次電池用電極板であって、塗布乾燥後の正極活物質合剤層および／または負極活物質合剤層における始端部の厚みを前記正極活物質合剤層および／または負極活物質合剤層における塗布部全体の厚みＴに対して０．９７Ｔ〜１．０３Ｔとしたことを特徴とするものである。
【発明の効果】
【００１８】
本発明の非水系二次電池用電極板によると、電極合剤塗料を間欠塗布乾燥後の正極活物質合剤層および／または負極活物質合剤層における始端部の厚みを前記正極活物質合剤層および／または負極活物質合剤層における塗布部全体の厚みＴに対して０．９７Ｔ〜１．０３Ｔとすることにより、非水系二次電池用電極板のプレス加工時における電極合剤層の脱落や電極板の切れという不具合の発生を防ぐことが可能である。
【００１９】
さらに、群構成時における電極合剤層の脱落や電極板の切れという不具合も防ぐことができる。また、電極板の厚みバラツキが抑制することが可能なため、容量バラツキの少ない優れた非水系二次電池を得ることができる。
【発明を実施するための最良の形態】
【００２０】
本発明の第１の発明においては、正極集電体の長手方向に未塗布部を設けることで、少なくとも複合リチウム酸化物を活物質として含む正極活物質合剤層を幅方向に間欠的に塗布形成した正極板、または負極集電体の長手方向に未塗工部を設けることで、少なくともリチウムを保持しうる材料を活物質として含む負極活物質合剤層を設けた負極板からなる非水系二次電池用電極板であって、塗布乾燥後の正極活物質合剤層および／または負極活物質合剤層における始端部の厚みを正極活物質合剤層および／または負極活物質合剤層における塗布部全体の厚みＴに対して０．９７Ｔ〜１．０３Ｔとすることにより、プレス加工時における電極合剤層の脱落や電極板の切れという不具合の発生を防ぐことが可能であり、さらに、群構成時における電極合剤層の脱落や電極板の切れという不具合も防ぎ優れた非水系二次電池用電極板を得ることができる。
【００２１】
本発明の第２の発明においては、正極集電体の長手方向に未塗布部を設けることで、少なくとも複合リチウム酸化物を活物質として含む正極活物質合剤層を幅方向に間欠的に塗布形成した正極板と、負極集電体の長手方向に未塗工部を設けることで、少なくともリチウムを保持しうる材料を活物質として含む負極活物質合剤層を設けた負極板と、セパレータと、非水溶媒からなる電解液により構成される非水系二次電池であって、塗布乾燥後の正極活物質合剤層および／または負極活物質合剤層における始端部の厚みが正極活物質合剤層および／または負極活物質合剤層における塗布部全体の厚みＴに対して０．９７Ｔ〜１．０３Ｔである正極板と負極板の少なくともいずれか一方を用いることにより、群構成時における電極合剤層の脱落や電極板の切れという不具合も防ぎ、かつ電極板の厚みバラツキが抑制することが可能なため、容量バラツキの少ない優れた非水系二次電池用電極板を得ることができる。
【００２２】
本発明の第３の発明においては、連続走行する集電体上にダイコーターを用いて電極合剤塗料を間欠的に塗布する非水系二次電池用電極板の製造方法であって、塗布停止時と同時にダイコーター内部に充填された電極合剤塗料にかかる圧力を減少させる第一の動作、第一の動作に次いで塗布再開時には電極合剤塗料の吐出圧力を減少させる第二の動作を行うことにより塗布乾燥後の正極活物質合剤層および／または負極活物質合剤層における始端部の厚みが正極活物質合剤層および／または負極活物質合剤層における塗布部全体の厚みＴに対して０．９７Ｔ〜１．０３Ｔであることにより、群構成時における電極合剤層の脱落や電極板の切れという不具合も防ぎ、かつ電極板の厚みバラツキが抑制することが可
能なため、容量バラツキの少ない優れた正極板または負極板を得ることができる。
【００２３】
本発明の第４の発明においては、集電体を連続走行させるロールと、集電体の上に電極合剤塗料を塗布するダイコーターと、ダイコーターに電極合剤塗料を間欠的に供給する三方弁を備え、三方弁は塗布停止時にダイコーターへの電極合剤塗料の流れを遮断しダイコーター以外の配管に導き塗布再開時には電極合剤塗料の流れをダイコーター内部へ開放することで集電体に電極合剤塗料を間欠的に塗布する非水系二次電池用電極板の製造装置であって、塗布停止時にダイコーター内部および吐出部先端の電極合剤塗料を吸引する吸引ポンプ、および塗布再開時に前記電極合剤塗料を前記ダイコーター内部へ吐出する液送ポンプと吸引された前記電極合剤塗料を前記ダイコーター以外の配管に導く吸引ポンプを具備したことにより塗布乾燥後の正極活物質合剤層および／または負極活物質合剤層における始端部の厚みが正極活物質合剤層および／または負極活物質合剤層における塗布部全体の厚みＴに対して０．９７Ｔ〜１．０３Ｔであることにより、群構成時における電極合剤層の脱落や電極板の切れという不具合も防ぎ、かつ電極板の厚みバラツキが抑制することが可能なため、容量バラツキの少ない優れた正極板または負極板を得ることができる。
【００２４】
本発明の第５の発明においては、塗布停止時に前記ダイコーターに設けた吸引ポンプによりダイコーター以外の配管に導かれた電極合剤塗料を塗料タンクに回収し再利用することにより、ダイコーター内部に連通した孔と接続したポンプにてダイコーター内部および吐出部先端の電極合剤塗料を吸引し、ダイコーター内部に連通した孔以外の配管に導き、塗料タンクに回収することにより、再び電極合剤塗料として使用することが可能となる。
【００２５】
以下、本発明の一実施形態について図面を参照しながら説明する。図１に本発明の非水系二次電池用電極板の断面図を示したが、集電体１の上にダイコーターを用いて電極合剤塗料を間欠的に塗布し乾燥させて集電体１の上に電極合剤層２を形成すると、この電極合剤層の断面形状は同図に示したように始端部３が盛り上がった形状となり、終端部４がなだらかな放物線となる。
【００２６】
この電極合剤層の断面形状について誠意検討した結果、電極合剤層における始端部の厚みＴ２を電極合剤層における塗布部全体の厚みＴ１に対して０．９７Ｔ１〜１．０３Ｔ１とすることで、非水系二次電池用電極板をプレスする工程、および非水系二次電池用電極板を群構成する工程で電極合剤層の脱落や電極板の切れという不具合の発生を抑止できることを新たに見出したものである。
【００２７】
次いで、本発明の非水系二次電池用電極板の製造方法について説明する。まず、正極板については特に限定されないが、正極集電体として厚みが５μｍ〜３０μｍを有するアルミニウムやアルミニウム合金製の箔や不織布等を用いることができ、正極活物質、導電材、結着材とを分散媒中にプラネタリーミキサー等の分散機により混合分散させて正極合剤塗料が作製される。
【００２８】
正極活物質としては、例えばコバルト酸リチウムおよびその変性体（コバルト酸リチウムにアルミニウムやマグネシウムを固溶させたものなど）、ニッケル酸リチウムおよびその変性体（一部ニッケルをコバルト置換させたものなど）、マンガン酸リチウムおよびその変性体などの複合酸化物を挙げることができる。
【００２９】
このときの導電材としては、例えばアセチレンブラック、ケッチェンブラック、チャンネルブラック、ファーネスブラック、ランプブラック、サーマルブラック等のカーボンブラック、各種グラファイトを単独あるいは組み合わせて用いても良い。
【００３０】
このときの正極用結着材としては、例えばポリフッ化ビニリデン（ＰＶｄＦ）、ポリフ
ッ化ビニリデンの変性体、ポリテトラフルオロエチレン（ＰＴＦＥ）、アクリレート単位を有するゴム粒子結着剤等を用いることができ、この際に反応性官能基を導入したアクリレートモノマー、またはアクリレートオリゴマーを結着剤中に混入させることも可能である。
【００３１】
次いでダイコーターを用い上記のように作製した正極合剤塗料をアルミニウム箔上に塗布し、さらに乾燥後プレスにて所定厚みまで圧縮することで正極板が得られる。
【００３２】
一方、負極板についても特に限定されないが、厚みが５μｍ〜２５μｍを有する圧延銅箔、電解銅箔、銅繊維の不織布等を用いることができ、負極活物質，結着材、必要に応じて導電材、増粘剤とを分散媒中にプラネタリーミキサー等の分散機により混合分散させて負極合剤塗料が作製される。
【００３３】
負極用活物質としては、各種天然黒鉛および人造黒鉛、シリサイドなどのシリコン系複合材料および各種合金組成材料を用いることができる。このときの負極用結着材としてはＰＶＤＦおよびその変性体をはじめ各種バインダーを用いることができるが、リチウムイオン受入れ性向上の観点から、スチレン−ブタジエン共重合体ゴム粒子（ＳＢＲ）およびその変性体等を用いることもできる。
【００３４】
増粘剤としては、ポリエチレンオキシド（ＰＥＯ）やポリビニルアルコール（ＰＶＡ）などの水溶液として粘性を有する材料であれば特に限定されないが、カルボキシメチルセルロース（ＣＭＣ）をはじめとするセルロース系樹脂およびその変性体が、合剤塗料の分散性，増粘性の観点から好ましい。
【００３５】
次いでダイコーターを用い上記のように作製した負極合剤塗料を銅箔上に塗布し、さらに乾燥後プレスにて所定厚みまで圧縮することで負極板が得られる。
【００３６】
また、本発明の非水系二次電池用電極板の製造装置としては、図２に示した本発明の間欠塗布装置で構成することができる。図２は集電体７に電極合剤塗料５を塗布する間欠塗布装置の模式図である。塗料タンク１には電極合剤塗料５が満たされている。この塗料タンク１に満たされている電極合剤塗料５は、液送ポンプ２を用いて、三方弁３を経てダイコーター４に供給される。
【００３７】
送液ポンプ２とダイコーター４の間には未塗布部を形成する際に使用する三方弁３が設置されており、塗布時はダイコーター４側に、未塗布部形成時は塗料タンク１側に流路を切替える。なお、集電体７を挟んでダイコーター４に対抗する形でバックアップロール８が設置されている。ダイコーター４には未塗布部を形成する際に三方弁３だけの切替えだけではダイコーター４にかかった残圧により、ダイコーター４と集電体７間の間隔を固定した方式であれば、未塗布部に斑点状に電極合剤塗料５が付着してしまう。
【００３８】
これを除去するために残圧を除去する装置として、次に示す吸引ポンプ６が設けられている。すなわち、ダイコーター４には、吸引ポンプ６に連通する孔が設けられている。この吸引ポンプ６は流路の切替え弁を有しており、一方はダイコーター４に連通し、他方は塗料タンク１側への流路となっている。
【００３９】
この吸引ポンプ６によりダイコーター４内および吐出先端部１０の電極合剤塗料５を吸引することで残圧を除去するとともにダイコーター４と集電体７との間の電極合剤塗料５を引き戻す効果がある。また、吸引された電極合剤塗料５は塗料タンク１へ戻され再利用されるか、もしくは図３に示すように廃液タンク１１へ回収される。
【００４０】
次に、本発明の間欠塗布装置を用いて電極合剤塗料５を間欠塗布する際の動作を説明する。図５（ａ）は塗布開始前の状態であり、三方弁３がダイコーター４側へ電極合剤塗料５を供給する方向に流路が切替えられ塗布が開始される。
【００４１】
図５（ｂ）は塗布を開始した直後の状態である。吸引ポンプ６によりダイコーター４内部の残圧が除去されており、かつ、除去された電極合剤塗料５は塗料タンク１へ戻しているので、この電極合剤塗料５の塗布開始時に電極合剤層の始端部に発生していた盛り上がりは発生せず、丸みを帯びた始端を形成することができる。
【００４２】
図５（ｃ）は、塗布部を形成している最中の状態であり、電極合剤層の終端部を形成する直前の状態である。本発明の間欠塗布装置は、塗布部を形成している最中には吸引ポンプ６は停止している状態で終端部を形成する際には、この吸引ポンプ６によるダイコーター４内部の電極合剤塗料５の吸引と同時に三方弁３が塗料タンク１へ電極合剤塗料５を供給する方向に流路が切替えられる。
【００４３】
この際に吸引ポンプ６によるダイコーター４内部の電極合剤塗料５の吸引により終端部を形成することができる。また、吸引ポンプ６における電極合剤塗料５の吸引速度および吸引量を調整することにより終端部の形状を変化させることができる。
【００４４】
図５（ｄ）は、電極合剤層の終端部を形成し終えたあとの状態であり、三方弁３の流路はダイコーター４側から塗料タンク１側へと切替えられており、電極合剤塗料５のダイコーター４内部への逆流がないことがわかる。このようにして集電体７に電極合剤塗料５の塗布部が設けられた電極板を乾燥し、乾燥後に、塗布部が設けられた電極板をプレスすることにより本発明の非水系二次電池用電極板を得ることができる。
【００４５】
本発明の間欠塗布装置の動作において、電極合剤層の終端部を形成する際に吸引ポンプ６により吸引されたダイコーター４および吐出先端部１０の電極合剤塗料５はダイコーター４内部以外の経路に吐出されるため、塗布再開時にはダイコーター４に供給される電極合剤塗料５により発生する塗布圧力のみがダイコーター４内部に発生し、電極合剤塗料５を塗布する。
【００４６】
この時、従来の間欠塗布装置にみられるダイコーター４内部への電極合剤塗料５の戻りによるダイコーター４内部の圧力上昇によるダイコーター４先端部からの電極合剤塗料５の吐出が発生しない。このことにより、間欠塗布開始時の電極合剤塗料５の盛上りを抑制することができる。
【００４７】
上述したように図２に示した本発明の非水系二次電池用電極板の製造装置を用いて作製した非水系二次電池用電極板は、図４にその断面図を示すように、集電体２３に塗布し形成された電極合剤層２２は図２に記載の間欠塗布装置の構成でダイコーター４に連結された吸引ポンプ６を用いて塗布形成したものであり、電極合剤層２２の始端部の形状が塗布部の平均膜厚に対して、放物線状の形状をなしている。
【００４８】
セパレータについては、非水系二次電池の使用範囲に耐えうる組成であれば特に限定されないが、ポリエチレン、ポリプロピレンなどのオレフィン系樹脂の微多孔フィルムを、単一あるいは複合して用いるのが一般的でありまた態様として好ましい。このセパレータの厚みは特に限定されないが、１０〜２５μｍとすれば良い。
【００４９】
さらに、電解液については、電解質塩としてＬｉＰＦ６およびＬＩＢＦ４などの各種リチウム化合物を用いることができる。また溶媒としてエチレンカーボネート（ＥＣ）、ジメチルカーボネート（ＤＭＣ）、ジエチルカーボネート（ＤＥＣ）、メチルエチルカーボ
ネート（ＭＥＣ）を単独および組み合わせて用いることができる。
【００５０】
また、正極板または負極板上に良好な皮膜を形成させる、あるいは過充電時の安定性を保証するために、ビニレンカーボネート（ＶＣ）やシクロヘキシルベンゼン（ＣＨＢ）およびその変性体を用いることも好ましい。
【００５１】
さらに本発明の非水系二次電池としては、例えば図６に示したように複合リチウム酸化物を活物質とする正極板３４とリチウムを保持しうる材料を活物質とする負極板３５とをセパレータ３８を介して渦巻状に巻回した電極群３３を作製した後、この電極群３３を有底円筒形の電池ケース３０の内部に絶縁板３９と共に収容し、電極群３３の下部より導出した負極リード３７を電池ケース３０の底部に接続しる。
【００５２】
次いで電極群３３の上部より導出した正極リード３６を封口板３１に接続し、電池ケース３０に所定量の非水溶媒からなる電解液（図示せず）を注液した後電池ケース３０の開口部に封口ガスケット３２を周縁に取付けた封口板３１を挿入し電池ケース３０の開口部を内方向に折り曲げてかしめ封口して構成することができる。
【実施例１】
【００５３】
本発明の実施例１について図面および表を参照しながら説明する。まず、活物質としてコバルト酸リチウムをとしてアセチレンブラックを活物質１００重量部に対して２重量部、結着剤としてポリフッ化ビニリデンを活物質１００重量部に対して２重量部とを適量のＮ−メチル−２−ピロリドンと共に双腕式練合機にて攪拌し混練することで、正極合剤塗料５を作製した。
【００５４】
次いで、この正極合剤塗料５を用いて図２に示した間欠塗布装置により、この正極合剤塗料５を厚み１５μｍのアルミニウム箔集電体７の両面に塗布した。この際に正極合剤塗料５を、塗料タンク１に接続された液送ポンプ２により三方弁３に供給した。
【００５５】
塗布停止時は、三方弁３の切替えによりダイコーター４への正極合剤塗料５の流れを遮断し、ダイコーター４以外の配管に導くと同時に、ダイコーター４に設けられ、かつ、ダイコーター４内部に連通した孔に接続された吸引ポンプ６によりダイコーター４内部および吐出先端部１０の正極合剤塗料５を吸引した。塗布再開時には、三方弁３の切替えにより正極合剤塗料５の流れをダイコーター４へ開放した。このとき、ダイコーター４内部に連通した吸引ポンプ６により吸引された正極合剤塗料５はダイコーター４以外の配管に吐出し、塗料タンク１へ回収した。
【００５６】
次いで正極合剤塗料５を塗布した集電体７を乾燥後に片面側の合剤厚みが１００μｍとなる正極板を作製した。さらにこの正極板の総厚みが１６５μｍとなるようにプレスした。上記の間欠塗布装置により作製した正極板を実施例１とした。
【実施例２】
【００５７】
まず、実施例１と同様の正極合剤塗料５を用いて、図２に示した間欠塗布装置によりこの正極合剤塗料５を厚み１５μｍのアルミニウム箔の集電体７に塗布し、乾燥後に片面側の合剤厚みが１００μｍとなる正極板を作製した。この正極合剤塗料５を、塗料タンク１に接続された液送ポンプ２により三方弁３に供給した。
【００５８】
塗布停止時は、三方弁３の切替えによりダイコーター４への正極合剤塗料５の流れを遮断し、ダイコーター４以外の配管に導くと同時に、ダイコーター４に設けられ、かつ、ダイコーター４内部に連通した孔に接続された吸引ポンプ６によりダイコーター４内部および吐出先端部１０の正極合剤塗料５を吸引した。
【００５９】
塗布再開時には、三方弁３の切替えにより正極合剤塗料５の流れをダイコーター４へ開放した。このとき、ダイコーター４内部に連通した吸引ポンプ６により吸引された正極合剤塗料５はダイコーター４以外の配管に吐出し廃液タンク１１に廃棄した。
【００６０】
次いで正極合剤塗料５を塗布した集電体７を乾燥後に片面側の合剤厚みが１００μｍとなる正極板を作製した。さらにこの正極板の総厚みが１６５μｍとなるようにプレスした。上記の間欠塗布装置により作製した正極板を実施例２とした。
【実施例３】
【００６１】
まず、負極の活物質として人造黒鉛を１００重量部、結着剤としてスチレン−ブタジエン共重合体ゴム粒子分散体（固形分４０重量％）を活物質１００重量部に対して２．５重量部（結着剤の固形分換算で１重量部）、増粘剤としてカルボキシメチルセルロースを活物質１００重量部に対して１重量部、および適量の水とともに双腕式練合機にて攪拌し、負極合剤塗料５を作製した。
【００６２】
次いで、図２に示した間欠塗布装置により、この負極合剤塗料５を厚み１０μｍの銅箔の集電体７に塗布し、乾燥後に片面側の合剤厚みが１１０μｍとなる負極板を作製した。
【００６３】
この負極合剤塗料５は、塗料タンク１に接続された液送ポンプ２により三方弁３に供給した。塗布停止時は、三方弁３の切替えによりダイコーター４への負極合剤塗料５の流れを遮断し、ダイコーター４以外の配管に導くと同時に、ダイコーター４に設けられ、かつ、ダイコーター４内部に連通した孔に接続された吸引ポンプ６によりダイコーター４内部および吐出先端部１０の負極合剤塗料５を吸引した。
【００６４】
塗布再開時には、三方弁３の切替えにより負極合剤塗料５の流れをダイコーター４へ開放した。このとき、ダイコーター４内部に連通した吸引ポンプ６により吸引された負極合剤塗料５はダイコーター４以外の配管に吐出し、塗料タンク１へ回収した。
【００６５】
次いで負極合剤塗料５を塗布した集電体７を乾燥後に片面側の合剤厚みが１１０μｍとなる負極板を作製した。さらにこの負極板の総厚みが１８０μｍとなるようにプレスした。上記の間欠塗布装置により作製した負極板を実施例３とした。
【実施例４】
【００６６】
まず、実施例３と同様の負極合剤塗料５を用いて、図２に示した間欠塗布装置によりこの負極合剤塗料５を厚み１０μｍの銅箔の集電体７に塗布し、乾燥後に片面側の合剤厚みが１１０μｍとなる負極板を作製した。この負極合剤塗料５は、塗料タンク１に接続された液送ポンプ２により三方弁３に供給した。
【００６７】
塗布停止時は、三方弁３の切替えによりダイコーター４への負極合剤塗料５の流れを遮断し、ダイコーター４以外の配管に導くと同時に、ダイコーター４に設けられ、かつ、ダイコーター４内部に連通した孔に接続された吸引ポンプ６によりダイコーター４内部および吐出先端部１０の負極合剤塗料５を吸引した。
【００６８】
塗布再開時には、三方弁３の切替えにより負極合剤塗料５の流れをダイコーター４へ開放した。このとき、ダイコーター４内部に連通した吸引ポンプ６により吸引された負極合剤塗料５はダイコーター４以外の配管に吐出し廃液タンク１１に廃棄した。
【００６９】
次いで負極合剤塗料５を塗布した集電体７を乾燥後に片面側の合剤厚みが１１０μｍとなる負極板を作製した。さらにこの負極板の総厚みが１８０μｍとなるようにプレスした
。上記の間欠塗布装置により作製した負極板を実施例４とした。
【００７０】
（比較例１）
まず、正極板としては、実施例１と同様の正極合剤塗料５３を用いて図８に示した間欠塗布装置により、この正極合剤塗料５３を厚み１５μｍのアルミニウム箔集電体５９の両面に塗布した。この際に正極合剤塗料５３は、塗料タンク５０に接続された液送ポンプ５１により三方弁５２に供給した。
【００７１】
塗布停止時は三方弁５２の切替えによりダイコーター５４への正極合剤塗料５３の流れを遮断し、ダイコーター５４以外の配管に導くと同時に、ダイコーター５４に設けられ、且つダイコーター５４内部に連通した孔に接続されたピストン５７を出し入れするサックバック５８によりダイコーター５４内部５３および吐出先端部５５の正極合剤塗料５３を吸引した。
【００７２】
塗布再開時には、三方弁５２の切替えにより正極合剤塗料５３の流れをダイコーター５４へ開放した。このとき、ダイコーター５４内部に連通したサックバック５８により吸引された正極合剤塗料５３はダイコーター５４内部に戻した。
【００７３】
次いで正極合剤塗料５３を塗布した集電体５９を乾燥後に片面側の合剤厚みが１００μｍとなる正極板を作製した。さらに正極板の総厚みが１６５μｍとなるようにプレスした。上記の間欠塗布装置により作製した正極板を比較例１とした。
【００７４】
（比較例２）
まず、負極板としては、実施例３と同様の負極合剤塗料５３を用いて図８に示した間欠塗布装置により、この負極合剤塗料５３を厚み１０μｍの銅箔の集電体５９に塗布した。
【００７５】
この際に負極合剤塗料５３は、塗料タンク５０に接続された液送ポンプ５１により三方弁５２に供給した。塗布停止時は三方弁５２の切替えによりダイコーター５４への負極合剤塗料５３の流れを遮断し、ダイコーター５４以外の配管に導くと同時に、ダイコーター５４に設けられ、且つダイコーター５４内部に連通した孔に接続されたピストン５７を出し入れするサックバック５８によりダイコーター５４内部および吐出先端部５５の負極合剤塗料５３を吸引した。
【００７６】
塗布再開時には、三方弁５２の切替えにより負極合剤塗料５３の流れをダイコーター５４へ開放した。このとき、ダイコーター５４内部に連通したサックバック５８により吸引された負極合剤塗料５３はダイコーター５４内部に戻した。
【００７７】
次いで負極合剤塗料５３を塗布した集電体５９を乾燥後に片面側の合剤厚みが１１０μｍとなる負極板を作製し、この負極板を総厚みが１８０μｍとなるようにプレスした。上記の間欠塗布装置により作製した負極板を比較例２とした。
【００７８】
上記の条件で作製された電極板について、以下の内容で評価を行なった。まず、電極板における電極合剤層の始端部の盛上がり量については、電極板の電極合剤塗料を塗布した部分の先端より３０ｍｍを０．５ｍｍ間隔で厚みを測定しその最大値とした。また、プレス後についても前記と同様に電極合剤層の始端部の厚みを測定した。
【００７９】
さらにプレス時の評価として、電極板を円筒形リチウムイオン二次電池の規定されている厚みまでプレス加工した時の電極合剤層の脱落率、電極板切れの発生率を比較した。さらに、プレス後の電極板の厚みバラツキについて評価を行なった。上記の評価結果を（表１）に示す。
【００８０】
【表１】
2008243658.tif 000003
【００８１】
（表１）の結果より、サックバックによりダイコーター内部および吐出先端部の電極合剤塗料を吸引し、再びダイコーター内部に戻す間欠塗布装置により製作した比較例１および比較例２の電極板に比べ、ダイコーター内部および吐出先端部の電極合剤塗料をダイコーター内部に連通したポンプにより吸引し、ダイコーター以外へ吐出した実施例１〜４の電極板は塗布始端部の盛上りを抑止し且つ電極板のプレス加工時における電極板切れを抑止できることが分かった。
【００８２】
これは、実施例１〜４により得られた電極板は図４に示したように、電極合剤層２２の始端部および終端部の形状がなだらかな放物線を描き、ほとんど盛り上がりが無いのに対し、比較例１および比較例２により得られた電極板は、間欠塗布後は図９（ａ）に示したように始端部６０と終端部６１の形状が異なり、始端部６０に盛り上がり６２が発生する。
【００８３】
さらに、プレス後は図９（ｂ）に示したように始端部６４と終端部６５の形状は近似してくるものの、始端部６４がより圧縮されることにより集電体の薄くなる箇所６６が発生することで電極合剤層の脱落および電極板切れが起こり易くなるものと考えられる。
【００８４】
また、正極板、負極板およびセパレータを巻回して電極群を構成した後、電極群を解体し正極板および負極板の合剤脱落の発生率、電極板切れの発生率、群構成時における巻ズレ不良率について評価を行なった。上記評価の結果を（表２）に示す。
【００８５】
【表２】
2008243658.tif 000004
【００８６】
（表２）の結果よりサックバックによりダイコーター内部および吐出先端部の電極合剤塗料を吸引し、再びダイコーター内部に戻す間欠塗布装置により製作した比較例１および比較例２の電極板に比べ、ダイコーター内部および吐出先端部の電極合剤塗料をダイコー
ター内部に連通したポンプにより吸引し、ダイコーター以外へ吐出した実施例１〜４の電極板は、巻回して電極群を構成した時の電極合剤層の脱落、電極板切れおよび巻きズレ不良を抑止できることが分かった。
【００８７】
以上の結果から、本発明を用いることにより、非水系二次電池用の電極合剤塗料を集電体に塗布する際に電極合剤塗料の盛上りを抑止することができ、且つプレス加工時の電極板切れを少なくし、電極群を構成する際の電極板切れを抑止することができる電極板の製作が実現可能である。
【産業上の利用可能性】
【００８８】
本発明に係わる非水系二次電池用電極板およびその製造方法とこれを用いた非水系二次電池は、従来の間欠塗布装置より非水系二次電池用の電極合剤塗料を集電体に塗布する際に発生する塗布始端部の盛上りを抑止する機能を有し、非水系二次電池用の電極板におけるプレス工程および電極群の構成工程で発生する非水系二次電池用の電極板の切れを防止する効果に優れているので、非水系二次電池に用いられるシート状電極板およびその製造方法とこれを用いた非水系二次電池として有用である。
【図面の簡単な説明】
【００８９】
【図１】非水系二次電池用電極板の断面模式図
【図２】本発明における一実施の形態における間欠塗布装置の概略図
【図３】本発明における別の実施の形態における間欠塗布装置の概略図
【図４】本発明の実施例における非水系二次電池用電極板の断面図
【図５】（ａ）本発明の間欠塗布動作の塗布開始前の状態をを示す概略図、（ｂ）同間欠塗布動作の塗布開始直後の状態をを示す概略図、（ｃ）同間欠塗布動作の塗布部成形中の状態をを示す概略図、（ｄ）同間欠塗布動作の塗布部成形後の状態をを示す概略図
【図６】本発明の一実施の形態に係わる円筒形二次電池の一部切欠斜視図
【図７】従来例における間欠塗布装置の概略図
【図８】従来例における別の間欠塗布装置の概略図
【図９】（ａ）従来例における塗布後の非水系二次電池用電極板の断面模式図、（ｂ）同プレス加工後の非水系二次電池用電極板の断面模式図
【符号の説明】
【００９０】
１  集電体
２  電極合剤層
３  始端部
４  終端部
１１  塗料タンク
１２  液送ポンプ
１３  三方弁
１４  ダイコーター
１５  電極合剤塗料，正極合剤塗料，負極合剤塗料
１６  吸引ポンプ
１７  集電体
１８  バックアップロール
１９  塗布後の電極合剤塗料
２０  吐出先端部
２１  廃液タンク
２２  電極合剤層
２３  集電体
３０  電池ケース
３１  封口板
３２  封口ガスケット
３３  電極群
３４  正極板
３５  負極板
３６  正極リード
３７  負極リード
３８  セパレータ
３９  絶縁板
Ｔ１  電極合剤層における塗布部全体厚み
Ｔ２  電極合剤層における始端部厚み
【図１】
2008243658.tif 000005
【図２】
2008243658.tif 000006
【図３】
2008243658.tif 000007
【図４】
2008243658.tif 000008
【図５】
2008243658.tif 000009
【図６】
2008243658.tif 000010
【図７】
2008243658.tif 000011
【図８】
2008243658.tif 000012
【図９】
2008243658.tif 000013